(57)【要約】【課題】  保管中のラテックス安定性を維持し、長期間に渡って使用可能なクロロプレンラテックス、及びそれを含有する接着剤組成物を提供する。【解決手段】  ラテックスの粒子径（メジアン径）：Ｄ５０（μｍ）が以下の式（１）で示される範囲にあり、かつ、ラテックス中に含まれる乳化剤の重量分率：Ｅ（％）が以下の式（２）で示される範囲にあるクロロプレンラテックス、及びクロロプレンラテックスを含有する接着剤組成物。  ０．０３７×ｌｎＴ（℃）≦Ｄ５０（μｍ）≦０．２      （１）（式中、ｌｎＴ（℃）は重合温度Ｔ（℃）の自然対数を表す。）  −１０×Ｄ５０（μｍ）＋３≦Ｅ（％）≦−１５×Ｄ５０（μｍ）＋６（２）【選択図】    なし【特許請求の範囲】
【請求項１】
ラテックスの粒子径（メジアン径）：Ｄ５０（μｍ）が以下の式（１）で示される範囲にあり、かつ、ラテックス中に含まれる乳化剤の重量分率：Ｅ（％）が以下の式（２）で示される範囲にあることを特徴とするクロロプレンラテックス。
０．０３７×ｌｎＴ（℃）≦Ｄ５０（μｍ）≦０．２      （１）
（式中、ｌｎＴ（℃）は重合温度Ｔ（℃）の自然対数を表す。）
−１０×Ｄ５０（μｍ）＋３≦Ｅ（％）≦−１５×Ｄ５０（μｍ）＋６（２）
【請求項２】
固形分あたりの乳化剤量が２．５〜３．５ｗｔ％であることを特徴とする請求項１に記載のクロロプレンラテックス。
【請求項３】
請求項１又は請求項２に記載のクロロプレンラテックスを含有することを特徴とする接着剤組成物。
【発明の詳細な説明】
【技術分野】
【０００１】
本発明は、ラテックスの長期間の保存安定性が良好であり、接着剤とした際に物性が良好であるクロロプレンラテックスに関するものである。なお、本発明における長期間とは、１０℃の冷蔵保管においては２年以上、２３℃の常温保管における５ヶ月以上を指す。
【背景技術】
【０００２】
クロロプレンゴム等をベースとした溶剤系接着剤は、その良好な作業性や接着物性から各種用途に用いられてきた。
【０００３】
しかし、使用される有機溶剤は地球環境や作業者の健康に悪影響を与え、時には作業場の火災等を引き起こす危険性を有しているため、クロロプレンラテックスによる脱溶剤の検討がなされている。
【０００４】
クロロプレンラテックスとしては各種の方法が知られている（例えば、特許文献１，特許文献２）
クロロプレンゴムの高分子鎖が広がった状態で存在する溶剤系接着剤と異なり、ラテックス中では高分子鎖が縮まりその表面が乳化剤で保護された粒子として存在するため、溶剤系接着剤と比較して貼り合せ時の密着性（コンタクト性）が劣る。特に多量の乳化剤を使用した場合や、高分子量化によるポリマーの分岐の増加、ゲル分の増加などが生じるとコンタクト性が低下する。
【０００５】
この問題を解決する方法の１つとして、クロロホルムに溶解した際に不溶部となるゲル分を含まないクロロプレン系共重合体ラテックス及びそれを用いた接着剤組成物が知られている（例えば、特許文献３，非特許文献１）。
【０００６】
しかし、クロロプレンゴムは保管中に徐々に脱塩酸し、ラテックスのｐＨが低下する。そのため、特許文献１，特許文献２に示されるように、ロジン酸の金属塩からなるを乳化剤を用いた場合、ｐＨが低下によりラテックスの安定性が低下し、ゴムが析出するなどの問題が生じる。また、特許文献３のようにゲル分不含により物性を向上させる場合も、保管中の分子量増加によりゲルが発生すると物性が低下することから、長期間の保存において保管安定性が良好であるということはラテックス製品において非常に重要である。
【０００７】
ラテックスの粒子の表面は乳化剤で覆われているため、保管安定性を良好なものとする為に乳化剤は必要不可欠である。一方で、過剰な乳化剤は接着剤貼り合せ時のコンタクト性を低下させる。また、重合場の形成や被着体への濡れ性などにも乳化剤は関与し、ラテックス製造時から接着剤物性に至るまで全てに影響する。よって、これらのバランスは非常に微妙でかつそのバランスを安定に保つことが非常に重要なものとなる。
【０００８】
ラテックスの粒子径については、例えば特許文献４において、粒子径が２０ｎｍ以上１５０ｎｍ未満において安定で生産性に優れると記載されている。また、仕込み単量体１００質量部に対し乳化剤及び／又は分散剤を１０質量部以上添加量するとラテックスから仕上げたゴムの物性に悪影響を及ぼす可能性があると記載されている。
【０００９】
しかし、ラテックス状態での保管におけるポリマーの安定性と接着物性については記載されておらず、粒子径及び乳化剤量のクロロプレンラテックスの保存安定性及び接着物性に関する検討は今までなされていないのが現状である。
【００１０】
【特許文献１】特公昭５１−３９２６２号公報
【特許文献２】特開２００１−４９０４３号公報
【特許文献３】特開平８−２１８０４４号公報
【特許文献４】特開２００３−５５４０９号公報
【非特許文献１】ＪＥＴＩ  Ｖｏｌ．４４  Ｎｏ．１２（８８頁）
【発明の開示】
【発明が解決しようとする課題】
【００１１】
本発明はこの問題点に鑑みてなされたものであり、その目的は、ゲル分不含により物性を向上させたクロロプレンラテックスについて、保管中のラテックス安定性を維持し、長期間に渡って良好な物性を維持するクロロプレンラテックス及び接着剤組成物を提供するものである。
【課題を解決するための手段】
【００１２】
本発明者らは、このような背景の下、上記課題を解決するため鋭意検討した結果、ラテックスの粒子径と乳化剤量を一定範囲とすることで、保管中の分子量変化を抑えることができることを見出し、本発明を完成させるに至った。即ち、本発明は、ラテックスの粒子径（メジアン径）：Ｄ５０（μｍ）が所定の式で示される範囲にあり、かつ、ラテックス中に含まれる乳化剤の重量分率：Ｅ（％）が所定の式の範囲であることを特徴とするクロロプレンラテックス、及びそれを含有することを特徴とする接着剤組成物である。
【００１３】
以下、本発明について詳細に説明する。
【００１４】
本発明のクロロプレンラテックスは、ラテックスの粒子径（メジアン径）：Ｄ５０（μｍ）が以下の式（１）で示される範囲にあるものである。
【００１５】
０．０３７×ｌｎＴ（℃）≦Ｄ５０（μｍ）≦０．２      （１）
ラテックスの粒子径（メジアン径）：Ｄ５０（μｍ）が０．０３７×ｌｎＴ（℃）より小さいと、ラテックスの保管安定性が悪くなり、０．２を超えると、粒子が沈降する恐れがある。
【００１６】
さらに、本発明のクロロプレンラテックスは、ラテックス中に含まれる乳化剤の重量分率：Ｅ（％）が以下の式（２）で示される範囲にあるものである。
【００１７】
−１０×Ｄ５０（μｍ）＋３≦Ｅ（％）≦−１５×Ｄ５０（μｍ）＋６（２）
乳化剤の重量分率：Ｅ（％）が−１０×Ｄ５０＋３より小さいと、ラテックスの安定性が悪くなり、−１５×Ｄ５０（μｍ）＋６より大きいと、接着物性が劣る。
【００１８】
また、クロロプレンラテックスの固形分あたりの乳化剤量が２．５〜３．５ｗｔ％の範囲であると貯蔵安定性を損なうことなくより良好な接着物性が得られるので好ましい。
【００１９】
本発明のクロロプレンラテックスとは、２−クロロ−１，３−ブタジエンであるクロロプレンの単量体を単独で重合、またはクロロプレンと共重合可能な他の単量体と共重合して得られたラテックスであり、必要に応じて、クロロプレンと共重合可能な他の単量体を２種類以上用いても良い。クロロプレンと共重合可能なその他の単量体としては、例えば、２，３−ジクロロ−１，３ブタジエン、ブタジエン、イソプレン、スチレン、アクリロニトリル、メチルメタクリレート、ヒドロキシエチルメタクリレート、ヒドロキシプロピルメタクリレート、ポリエチレングリコールモノアクリレート、ポリエチレングリコールモノメタクリレート、グリセリンモノメタクリレート、アクリル酸、メタクリル酸、フマル酸、マレイン酸、クロトン酸、シトラコン酸、２−メタクリロイロキシエチルコハク酸等があげられる。
【００２０】
本発明のクロロプレンラテックスの製造方法としては、例えば、クロロプレン単量体、又はクロロプレン単量体とクロロプレンと共重合可能な他の単量体をラジカル乳化重合すればよい。乳化重合は、上記の単量体、及び乳化剤を、重合開始剤、連鎖移動剤等と共に乳化し、所定温度にて行い、所定の転化率で重合停止剤を添加し、動的光散乱法（レーザー散乱光解析）によるラテックスの粒子径（メジアン径）：Ｄ５０（μｍ）が０．０３７×ｌｎＴ（℃）≦Ｄ５０（μｍ）≦０．２（式中、ｌｎＴ（℃）は重合温度Ｔ（℃）の自然対数を表す。）で示される範囲にあり、かつ、ラテックス中に含まれる乳化剤の重量分率：Ｅ（％）が−１０×Ｄ５０（μｍ）＋３≦Ｅ（％）≦−１５×Ｄ５０（μｍ）＋６の範囲となるよう行えば良い。
【００２１】
ラテックスの粒子径は、重合場の数に依存し、重合場が多いほど粒子径は小さくなる。その為、乳化剤の量や重合温度、重合開始剤の量にて調整可能であり、一般的に粒径を小さくするには、乳化剤使用量や、重合開始剤を増加し、重合場を増やせば良い。
【００２２】
ラテックスに含まれる乳化剤の重量分率は、重合初期の仕込み比により調整できるが、この範囲に入らない仕込み比で乳化剤を使用した場合でも、乳化剤やモノマー、水、その他の添加物を追加したり、重合終了後に減圧濃縮をして水や未反応単量体を除去することでも調整が可能である。また、その追加のタイミングは特に限定するものでなく、重合開始直後から重合終了後まで任意に行うことができる。
【００２３】
重合で使用する乳化剤は一般的に乳化重合に用いるものであれば特に限定するものではなく、アニオン型、ノニオン型、カチオン型などが用いられる。アニオン型乳化剤としては、カルボン酸型、硫酸エステル型、スルホン酸型などがあり、カルボン酸型としては、例えば、ロジン酸のアルカリ金属塩、脂肪酸のアルカリ金属塩、アルケニルコハク酸のアルカリ金属塩、ポリカルボン酸のアルカリ金属塩の高分子化合物などがあげられ、硫酸エステル型としては、例えば、ラウリル硫酸塩，ステアリル硫酸塩などの炭素数が１０〜２０のアルキル硫酸エステル塩、ポリオキシエチレンラウリルエーテル硫酸塩，ポリオキシエチレンステアリルエーテル硫酸塩などの炭素数が１０〜２０のポリオキシエチレンアルキルエーテル硫酸エステル塩などがあげられ、スルホン酸型としては、例えば、デカンスルホン酸塩，ラウリルスルホン酸塩，ステアリルスルホン酸塩などの炭素数が１０〜２０のアルカンスルホン酸塩、ラウリルベンゼンスルホン酸塩，ステアリルベンゼンスルホン酸塩などの炭素数が１０〜２０のアルキルベンゼンスルホン酸塩、ラウリルジフェニルエーテルジスルホン酸塩，ステアリルジフェニルエーテルジスルホン酸塩などの炭素数が１０〜２０のアルキルジフェニルエーテルスルホン酸塩、ブチルナフタレンスルホン酸塩，ラウリルナフタレンスルホン酸塩などの炭素数が４〜２０のアルキルナフタレンスルホン酸塩などがあげられ、塩としてはリチウム、ナトリウム、カリウム、セシウムなどがあげられる。ノニオン型乳化剤としては、ポリビニルアルコール、ポリオキシエチレンアルキルエーテル、ポリオキシアルキレンアルキルエーテル等があげられる。カチオン型乳化剤としては、脂肪族アミン塩、脂肪族４級アンモニウム塩などがあり、例えばラウリルトリメチルアンモニウムクロライド、アルキルベンジルジメチルアンモニウムクロライドなどがあげられる。これらは、１種類でも良く、２種類以上を含んでいても良いが、重合挙動及び接着物性が良好であることから、ロジン酸のナトリウム塩やアルキルジフェニルエーテルジスルホン酸のナトリウム塩が通常用いられている。
【００２４】
乳化剤の使用量は特に限定するものではなく、ラテックスの粒子径（メジアン径）：Ｄ５０（μｍ）が０．０３７×ｌｎＴ（℃）≦Ｄ５０（μｍ）≦０．２（式中、ｌｎＴ（℃）は重合温度Ｔ（℃）の自然対数を表す。）で示される範囲となるよう重合時の乳化剤量を調整し、ラテックス中に含まれる乳化剤の重量分率：Ｅ（％）が−１０×Ｄ５０（μｍ）＋３≦Ｅ（％）≦−１５×Ｄ５０（μｍ）＋６の範囲となるよう必要に応じて重合中又は重合終了後に調整を行なえば良く、例えば、クロロプレン単量体１００重量部に対して２〜４重量部で重合を開始し、重合中又は重合終了後クロロプレン単量体１００重量部に対して１〜４重量部を添加することがあげられる。また、粒径制御及び乳化剤の重量分率調整のため、重合前に限らず、重合中、重合終了後の任意のタイミングでの追加が可能である。また、重合の安定化のため、クロロプレン１００重量部に対してスルホン酸のアルカリ金属塩からなる安定剤０．１〜２重量部を含むことが好ましい。また、その添加時期は、特に限定するものではなく、重合前、重合中、重合終了後の任意のタイミングで添加が可能である。ここに、スルホン酸のアルカリ金属塩からなる安定剤としては、例えば、ペンタンスルホン酸のアルカリ金属塩，オクタンスルホン酸のアルカリ金属塩などの炭素数が８以下の脂肪族スルホン酸のアルカリ金属塩、トルエンスルホン酸のアルカリ金属塩，スチレンスルホン酸のアルカリ金属塩，ナフタレンスルホン酸のアルカリ金属塩，ブチルナフタレンスルホン酸のアルカリ金属塩などの芳香族スルホン酸のアルカリ金属塩、ラウリル硫酸のアルカリ金属塩などのアルキル硫酸エステル塩、ポリオキシエチレンラウリルエーテル硫酸のアルカリ金属塩などのポリオキシエチレンアルキルエーテル硫酸エステルアルカリ金属塩、及びナフタレンスルホン酸のアルカリ金属塩とホルマリンの縮合物や不飽和結合を有するスルホン酸化合物のアルカリ金属塩と共重合可能な単量体との各種共重合体などのスルホン酸化合物のアルカリ金属塩を有する各種化合物などがあげられる。不飽和結合を有するスルホン酸化合物としては、例えば、ビニルスルホン酸のアルカリ金属塩、アリルスルホン酸のアルカリ金属塩、メタリルスルホン酸のアルカリ金属塩、イソプレンスルホン酸のアルカリ金属塩、スチレンスルホン酸のアルカリ金属塩などがあげられ、それらと共重合可能な単量体としてはアクリル酸、メタクリル酸、フマル酸、マレイン酸、メチルメタクリレートなどがあげられる。アルカリ金属塩としてはリチウム、ナトリウム、カリウム、セシウムなどがあげられる。これらは、１種類でも良く、２種類以上含んでいても良いが、なかでも重合時のラテックス安定性の面からナフタレンスルホン酸の金属塩とホルムアルデヒドの縮合物または、スチレンスルホン酸の金属塩とメタクリル酸の共重合体が好ましい。
【００２５】
重合開始剤としては、公知のフリーラジカル性物質、例えば、過硫酸カリウム、過硫酸アンモニウム等の過酸化物、過酸化水素、ターシャリーブチルヒドロパーオキサイド等の無機又は有機過酸化物等を用いることができる。また、これらは単独又は還元性物質、例えば、チオ硫酸塩、チオ亜硫酸塩、ハイドロサルファイト、有機アミン等との併用レドックス系で用いても良い。重合開始剤の量は特に限定するものではなく、例えば、クロロプレン単量体１００重量部に対して０．０２重量部以下があげられる。
【００２６】
連鎖移動剤としては、例えば、アルキルメルカプタン、ハロゲン炭化水素、アルキルキサントゲンジスルフィド、硫黄等の分子量調節剤等があげられ、これらのうち、臭気及び作業性の面からｎ−ドデシルメルカプタンが好ましい。
【００２７】
重合温度は特に限定するものではなく、０〜８０℃の範囲で行うことができ、好ましくは１０〜５０℃の範囲である。
【００２８】
重合終了時期は特に限定するものでないが、生産性を考慮すると、単量体の転化率が６０〜１００％まで重合を行うことが好ましい。
【００２９】
重合停止剤としては、通常用いられる停止剤であれば特に限定するものでなく、例えば、フェノチアジン、２，６−ｔ−ブチル−４−メチルフェノール、ヒドロキシルアミン等が使用できる。
【００３０】
本発明のクロロプレンラテックスを含む接着剤は、単独でも接着剤として使用可能であるが、要求物性に応じて、粘着付与樹脂、架橋剤等を添加することができる。
【００３１】
粘着付与樹脂としては特に限定するものではなく、例えば、フェノール系樹脂、テルペン系樹脂、ロジン誘導体樹脂、石油系炭化水素等があげられ、例えば、重合ロジン、ロジン変性樹脂、ロジン変性フェノール樹脂、ロジンエステル、アルキルフェノール樹脂、テルペン樹脂、テルペンフェノール、水添ロジン、水添ロジンのペンタエリスリトールエステル、石油樹脂、クマロン樹脂等が使用される。
【００３２】
架橋剤としては、例えば、酸化マグネシウム、酸化カルシウム、酸化亜鉛等の金属酸化物、エポキシ樹脂、ポリアジリジン化合物、ポリオキサゾリン化合物、ポリイソシアネート化合物等クロロプレンラテックスに均一に混合できる化合物であれば用いることができる。
【００３３】
クロロプレンラテックスを主成分とする接着剤の粘度は、各種増粘剤、例えば、ポリアルキレンオキサイド、ポリビニルアルコール、疎水化セルロース、会合型ノニオン界面活性剤等の水溶性ポリマー、及びカルボキシル基含有ポリマーから構成されるアルカリ可溶型の増粘剤、ヘクトライト等のシリケート化合物等の配合により所望の値に調整できる。また必要に応じて、老化防止剤、防腐剤、凍結防止剤、造膜助剤、可塑剤、クレー等の各種充填剤を適宜配合しても良い。
【発明の効果】
【００３４】
本発明のクロロプレンラテックスは、粒径と乳化剤量のバランスを取ることで長期間の保管において物性が安定であり、これを含有する接着剤組成物は安定した物性を示すものである。
【実施例】
【００３５】
以下、本発明を実施例によって具体的に説明するが、本発明はこれらの実施例のみに限定されるものではない。なお、実施例及び比較例における保管期間は、１０℃における２年に相当する促進条件として５０℃における７日間以上の保管とした。
【００３６】
各物性は以下の方法で測定した。
【００３７】
＜粒子径測定＞
ラテックスを０．０１〜０．１質量％となるように蒸留水で希釈し、Ｍｉｃｒｏｔｒａｃ  ＵＰＡ（日機装株式会社製）にて粒子径測定を行った。粒子径として、Ｄ５０％粒子径（メジアン径）を用いた。
【００３８】
＜機械的安定性＞
恒温室（２３℃）に３０分以上静置して温度調節したラテックスを１００メッシュのステンレス製金網にてろ過後１００．０ｇを秤量して測定試料とし、旧ＪＩＳＫ６３９２を参考にマーロン試験法によりラテックスの機械的安定性を測定した。ポリエチレンライナーへの荷重は１５ｋｇとし、回転を開始し、１０分後、マーロンカップ内のラテックスを秤量済みの１００メッシュのステンレス製金網にてろ過し、更に純水で洗いこみ、析出物を取り出し、十分に純水で洗浄した後に１１０℃のギヤオーブンにて恒量になるまで乾燥する。その後、デシケーター中で室温になるまで冷却し、０．１ｍｇの精度まで秤量する。ラテックスの固形分をＳ（％）、析出量をＧ（ｇ）とし、下記の式にてラテックス中の固形分に対するゴム凝固率Ｃ（％）を測定した。
【００３９】
Ｃ＝Ｇ／（１００×Ｓ／１００）×１００
ただし、機械的安定性が悪く、回転中にラッピング現象によりラテックスがマーロンカップから飛び出すような場合は直ちに回転を停止し、結果は測定不能とした。
【００４０】
＜ポリマーのゲル分及び溶液粘度＞
ラテックスをシャーレに流延し、ドライアイスにて凍結後真空乾燥機において２４時間以上経過後に秤量を行い、重量変化が１％以下となるまで乾燥した。その後、そのゴムを重量換算で１％の濃度となるようにトルエンに溶解し、ボールミルにて１６時間混合・溶解した。得られた溶液を２００メッシュの金網にてろ過、トルエンにて洗浄後、残渣を１７０℃で１０分乾燥し、その重量と溶解したゴムの重量の比を少数第一位を四捨五入してゲル分とした。またゲル分同様にそのゴムを重量換算で１０％の濃度となるようにトルエンに溶解し、その粘度をＢ型粘度計を用いて測定した。測定は、試料容器を２３℃の恒温槽に１時間浸漬した後に、Ｎｏ．３ローターを用いて１２ｒｐｍで測定し、６０秒後の値を用いた。
【００４１】
＜乳化剤濃度＞
重合に使用した乳化剤及び後添加した乳化剤の合計量からラテックスあたり、又は固形分あたりの濃度を算出した。
【００４２】
＜接着剤配合＞
ラテックス１００重量部に対し、樹脂エマルジョン４０重量部、（商品名：Ｅ−１００、荒川化学工業（株））金属酸化物１重量部（商品名：ＡＺ−ＳＷ、大崎工業（株））増粘剤２重量部（商品名：アデカノールＵＨ−４２０、（株）ＡＤＥＫＡ）を混合して接着剤組成物を作製した。
【００４３】
＜配合安定性＞
接着剤配合時のゴム析出有無を観察した。
【００４４】
＜接着強度＞
９号帆布２枚（約１５０ｍｍ×６０ｍｍ）それぞれの片面に下塗りとして刷毛で接着剤組成物を約２５０ｇ／ｍ２塗布し、８０℃で５分乾燥後、再度刷毛で接着剤組成物を１１０ｇ／ｍ２塗布、８０℃で５分乾燥後に冷却をおこなうことで被着体を作成。それに、接着剤組成物を刷毛で１１０ｇ／ｍ２塗布した後２３℃にて６０分間乾燥し、ハンドローラーを用いて圧着。１５０ｍｍ×２５ｍｍのサイズに切り出したものを測定用の試験片とした。接着強度の測定はテンシロン型引っ張り試験機を用いて２３℃の雰囲気下にて１００ｍｍ／ｍｉｎの剥離速度で１８０°方向の引っ張りにて行った。測定は圧着してから２分後に実施した。
【００４５】
実施例１
表１で示した重量部のクロロプレン、メタクリル酸、ｎ−ドデシルメルカプタン、アルキルジフェニルエーテルジスルホン酸ナトリウム（商品名：ペレックスＳＳ−Ｈ、花王（株）製）、ナフタレンスルホン酸ナトリウムとホルムアルデヒドの縮合物（商品名：デモールＮ、花王（株））、ハイドロサルファイトナトリウム、及び純水を攪拌機付き１０Ｌオートクレーブ中４０℃で重合を行い、クロロプレン系共重合体ラテックスを作製した。重合は窒素雰囲気下で０．３５重量％の過硫酸カリウム水溶液を連続的に滴下して行い、重合転化率が約９０％となった時点でフェノチアジンを加え反応を停止し、乳化剤量調整のためアルキルジフェニルエーテルジスルホン酸ナトリウムを単量体合計１００重量部に対し２重量部の割合で追加した。減圧下で未反応単量体を除去するとともに水分を濃縮し、固形分を５５％のラテックスＡを得た。
【００４６】
【表１】
2009155535.tif 000002
ラテックスは所定の方法で乳化剤濃度及び粒子径を測定した後、ラテックスＡの一部を容器に入れ、５０℃雰囲気で８日間保管し、保管前後の２５℃におけるラテックスの機械的安定性、ポリマーの１０％トルエン溶液粘度、ゲル分を測定した。また、保管前後のラテックスそれぞれに対し、樹脂エマルジョン、金属酸化物、増粘剤を配合して接着剤組成物を作製し、その配合安定性、及び接着強度を測定した。配合を表２に示し、結果を表３に示す。表３の結果より、５０℃保管の前後共にラテックスの機械的安定性及び配合安定性は良好であり、保管によるゲル分の発生は無く、接着強度も良好な値であった。また、粒径及び乳化剤量の相関を図１，図２，図３に示す。
【００４７】
【表２】
2009155535.tif 000003
【００４８】
【表３】
2009155535.tif 000004
実施例２
アルキルジフェニルエーテルジスルホン酸ナトリウム及びハイドロサルファイトＮａの添加量を表１に示す割合に変更した以外は実施例１に従ってラテックスＢを作製し、評価を実施した。表３の結果より、５０℃保管の前後共にラテックスの機械的安定性及び配合安定性は良好であり、保管によるゲル分の発生は無く、接着強度も非常に良好な値であった。
【００４９】
実施例３
アルキルジフェニルエーテルジスルホン酸ナトリウム及びハイドロサルファイトＮａの添加量を表１に示す割合に変更し、固形分あたりの乳化剤量の調整のため重合転化率が５０％をこえたところでクロロプレン単量体を追加した以外は実施例１に従ってラテックスＣを作製し、評価を実施した。表３の結果より、５０℃保管の前後共にラテックスの機械的安定性及び配合安定性は良好であり、保管によるゲル分の発生は無く、接着強度も非常に良好な値であった。
【００５０】
実施例４
重合転化率を変更した以外は実施例１に従ってラテックスＤを作製し、評価を実施した。表３の結果より、５０℃保管の前後共にラテックスの機械的安定性及び配合安定性は良好であり、保管によるゲル分の発生は無く、接着強度も良好な値であった。
【００５１】
実施例５
重合温度を５０℃とした以外は実施例１に従ってラテックスＥを作製し、評価を実施した。表３の結果より、５０℃保管の前後共にラテックスの機械的安定性及び配合安定性は良好であり、保管によるゲル分の増加はほとんど無く、接着強度も良好な値であった。
【００５２】
実施例６
重合温度を１０℃とし、アルキルジフェニルエーテルジスルホン酸ナトリウムの使用量を変更した以外は実施例１に従ってラテックスＦを作製し、評価を実施した。表３の結果より、５０℃保管の前後共にラテックスの機械的安定性及び配合安定性は良好であり、保管によるゲル分の発生は無く、接着強度も良好な値であった。
【００５３】
実施例７
重合温度を１０℃とし、アルキルジフェニルエーテルジスルホン酸ナトリウムの使用量及び重合転化率を変更した以外は実施例１に従ってラテックスＧを作製し、評価を実施した。表３の結果より、５０℃保管の前後共にラテックスの機械的安定性及び配合安定性は良好であり、保管によるゲル分の増加はほとんど無く、接着強度も良好な値であった。
【００５４】
実施例８
表１で示した重量部のクロロプレン単量体、ｎ−ドデシルメルカプタン、ロジン酸カリウム（商品名：ロンヂスＫ−２５、荒川化学（株））、水酸化ナトリウム、ハイドロサルファイトナトリウム、及び純水を攪拌機付き１０Ｌオートクレーブ中４０℃で重合を行いクロロプレンラテックスを作製した。重合は窒素雰囲気下で０．３５重量％の過硫酸カリウム水溶液を連続的に滴下して行い、重合転化率が約９０％となった時点で重合停止剤を加え反応を停止した。乳化剤量調整のため、クロロプレン単量体１００重量部に対し１．５重量部のロジン酸カリウムを追加した後、減圧下で未反応単量体の除去及び濃縮により固形分を５５％に調整しラテックスＨを作製した。結果を表３に示す。表３の結果より、５０℃保管の前後共にラテックスの機械的安定性及び配合安定性は良好であり、保管によるゲル分の発生は無く、接着強度も良好な値であった。
【００５５】
実施例９
重合温度を１０℃とし、重合終了後に追加するロジン酸カリウム量を変更した以外は実施例８に従ってラテックスＩを作製し、評価を実施した。表３の結果より、５０℃保管の前後共にラテックスの機械的安定性及び配合安定性は良好であり、保管によるゲル分の発生は無く、接着強度も良好な値であった。
【００５６】
実施例１０
重合温度を１５℃とし、ロジン酸カリウムの使用量を変更した以外は実施例８に従ってラテックスＪを作製し、評価を実施した。表３の結果より、５０℃保管の前後共にラテックスの機械的安定性及び配合安定性は良好であり、保管によるゲル分発生は無く、接着強度も良好な値であった。
【００５７】
実施例１１
重合温度を１５℃とし、ロジン酸カリウムの使用量を変更し、更に固形分あたりの乳化剤量の調整のため重合転化率が５０％を超えたところでクロロプレン単量体を追加した以外は実施例８に従ってラテックスＫを作製し、評価を実施した。表３の結果より、５０℃保管の前後共にラテックスの機械的安定性及び配合安定性は良好であり、保管によるゲル分発生は無く、接着強度も良好な値であった。
【００５８】
実施例１２
重合温度を１５℃とし、重合終了後に追加するロジン酸カリウム量及び重合転化率を変更した以外は実施例８に従ってラテックスＬを作製し、評価を実施した。表３の結果より、５０℃保管の前後共にラテックスの機械的安定性及び配合安定性は良好であり、保管によるゲル分の発生は無く、接着強度も良好な値であった。
【００５９】
実施例１３
重合温度を２０℃とし、ロジン酸カリウムの使用量を変更した以外は実施例８に従ってラテックスＭを作製し、評価を実施した。表３の結果より、５０℃保管の前後共にラテックスの機械的安定性及び配合安定性は良好であり、保管によるゲル分の増加は無く、接着強度も良好な値であった。
【００６０】
比較例１
アルキルジフェニルエーテルジスルホン酸ナトリウム及びハイドロサルファイトＮａの使用量を表４に示す割合に変更した以外は実施例１に従ってラテックスaを作製し、評価を実施した。結果を表５に示す。表５の結果より、５０℃保管の前後共にラテックスの機械的安定性及び配合安定性は良好であるが、保管によりゴム分が容器の底に堆積物が見られた。
【００６１】
【表４】
2009155535.tif 000005
【００６２】
【表５】
2009155535.tif 000006
比較例２
アルキルジフェニルエーテルジスルホン酸ナトリウムの添加量を表４に示す割合に変更した以外は実施例１に従ってラテックスｂを作製し、評価を実施した。結果を表５に示す。表５の結果より、５０℃保管の前後共にラテックスの機械的安定性及び配合安定性は良好であるが、接着強度が低かった。
【００６３】
比較例３
アルキルジフェニルエーテルジスルホン酸ナトリウムの使用量（使用比率）及び重合温度を表４に示す割合に変更した以外は実施例１に従ってラテックスｃを作製し、評価を実施した。結果を表５に示す。表５の結果より、５０℃保管によりゲル分が発生し、保管後は接着強度が低下した。
【００６４】
比較例４
アルキルジフェニルエーテルジスルホン酸ナトリウムの使用量及び重合温度を表４に示す割合に変更した以外は実施例１に従ってラテックスｄを作製し、評価を実施した。結果を表５に示す。表５の結果より、５０℃保管によりゲル分が発生し、保管後は接着強度が低下した。
【００６５】
比較例５
アルキルジフェニルエーテルジスルホン酸ナトリウムの添加量及び重合温度を表４に示す割合に変更した以外は実施例１に従ってラテックスｅを作製し、評価を実施した。結果を表５に示す。表５の結果より、５０℃保管の前後共にラテックスの機械的安定性及び配合安定性が悪く、ゴムが析出した。
【００６６】
比較例６
ロジン酸カリウムの添加量を表４に示す割合に変更した以外は実施例７に従ってラテックスｆを作製し、評価を実施した。結果を表５に示す。表５の結果より、５０℃保管の前後共にラテックスの機械的安定性及び配合安定性は良好であるが、ゲル分が大きく増加し接着強度が低下した。
【００６７】
比較例７
ロジン酸カリウムの添加量及び重合温度を表４に示す割合に変更した以外は実施例５に従ってラテックスｇを作製し、評価を実施した。結果を表５に示す。表５の結果より、５０℃保管によりゲル分が発生し、保管後は接着強度が低下した。
【図面の簡単な説明】
【００６８】
【図１】実施例及び比較例における重合温度とＤ５０（μｍ）の関係を示す図である。図中の実線が式（１）の範囲を示し、各プロット横の文字が対応するラテックスを示す（大文字のアルファベットが実施例、小文字のアルファベットが比較例である）。
【図２】実施例及び比較例における粒子径とラテックス中の乳化剤量（％）の関係を示す図である。図中の実線が式（２）の範囲を示し、各プロット横の文字が対応するラテックスを示す。
【図３】実施例及び比較例における固形分あたりの乳化剤量（％）を示す図である。図中の点線は請求項２に記載のｗｔ％の上限及び下限を示す。
【図１】
2009155535.tif 000007
【図２】
2009155535.tif 000008
【図３】
2009155535.tif 000009